(57)【要約】【課題】従来よりも白色度が高く高級感がある乳白ガラスからなるガラスブロックを提供する。【解決手段】本発明のガラスブロック１は、ガラスマトリックス中に結晶粒子または分相粒子が析出している乳白ガラスからなり、肉厚ｔを１０ｍｍとした場合に波長４００〜７００ｎｍにおける平均可視光透過率が２０〜８０％であり、標準光Ｄ65で１０度視野の測定条件による意匠面のＬ＊ａ＊ｂ＊表色系色度における白色度Ｌ＊値が６５．５以上で、且つａ＊値及びｂ＊値が±１．０以内である半透光性の乳白ガラスからなるものである。【選択図】図１
2008223411.tif 000002
【特許請求の範囲】
【請求項１】
肉厚を１０ｍｍとした場合に波長４００〜７００ｎｍにおける平均可視光透過率が２０〜８０％であり、標準光Ｄ65で１０度視野の測定条件による意匠面のＬ＊ａ＊ｂ＊表色系色度における白色度Ｌ＊値が６５．５以上で、且つａ＊値及びｂ＊値が±１．０以内である半透光性の乳白ガラスからなることを特徴とするガラスブロック。
【請求項２】
意匠面のＸＹＺ表色系色度図におけるｘ値が０．３１４０〜０．３１７０及びｙ値が０．３３１０〜０．３３４０であることを特徴とする請求項１に記載のガラスブロック。
【請求項３】
乳白ガラスは酸化物換算表示のＣｒ2Ｏ3の含有量が６．５ｐｐｍ以下であることを特徴とする請求項１または請求項２に記載のガラスブロック。
【請求項４】
乳白ガラスはガラスマトリックス中に結晶粒子または分相粒子が析出しているものであることを特徴とする請求項１から３の何れかに記載のガラスブロック。
【発明の詳細な説明】
【技術分野】
【０００１】
本発明は、建築材料として使用されるガラスブロックに関するものである。
【背景技術】
【０００２】
ガラスブロックは、中空の箱形形状を有するガラス成形体であり、断熱性、遮音性、及び透光性に優れているため、建物の外装材や内装材として広く利用されている。
【０００３】
近年では、柔らかな入射光、反射光及びプライバシー保護の点から、不透視性のガラスブロックが使用されるようになってきた。例えば、特許文献１には、光拡散性が高く、直射日光に対してもギラツキがなく、かつ適度な透光性を有する半透光性の乳白ガラスからなる中空のガラスブロックが開示されている。この乳白ガラスは、ガラスマトリックス中に微細な結晶粒子、あるいは分相粒子が析出しているガラスで、このガラスに入射した光は、微細粒子の界面で散乱し、ガラスが乳白色を呈するもので、ガラスに一方から入射した光は、透明ガラス中ではそのまま直進するが、乳白ガラス中では散乱のため種々に進行方向を変え、ガラスから出射する際には全方向に拡散するようになる。同様の効果は、ガラスブロック内面に、細かな模様を刻むことでも可能であるが、乳白ガラス中の微細粒子は模様のピッチよりもはるかに細かいため、ギラツキのない柔らかな光を得ることができる。また、ガラスブロックには、額縁と称する中空でない縁部があり、透明ガラスではこの部分から光が直接入射・透過するため、ギラツキの原因になるが、乳白ガラスを用いた場合には、額縁を透る光も微細粒子に散乱されてギラツキが生じない。このように、乳白ガラスを用いたガラスブロックは、光の拡散性に優れ、均質な採光を可能にするとの開示がある。
【特許文献１】特開昭６３−３１２４５０号公報
【発明の開示】
【発明が解決しようとする課題】
【０００４】
ところで、近年、建築の多様化に伴って種々の外観を呈する建築材料が開発され、ガラスブロックにおいても、上記した従来の乳白ガラスからなるガラスブロックではなく、外観として白色度が高く高級感があるものが要求されている。
【０００５】
本発明は、上記の事情に鑑み、従来よりも白色度が高く高級感がある乳白ガラスからなるガラスブロックを提供することを課題とするものである。
【課題を解決するための手段】
【０００６】
上記目的を達成するために本発明に係るガラスブロックは、肉厚を１０ｍｍとした場合に波長４００〜７００ｎｍにおける平均可視光透過率が２０〜８０％であり、標準光Ｄ65で１０度視野の測定条件による意匠面のＬ＊ａ＊ｂ＊表色系色度における白色度Ｌ＊値が６５．５以上で、且つａ＊値及びｂ＊値が±１．０以内である半透光性の乳白ガラスからなることを特徴とする。
【０００７】
本発明のガラスブロックでは、白色度Ｌ＊値が６５．５未満である場合、または色座標ａ＊値及びｂ＊値が±１．０を逸脱すると、着色が発生して従来品の色調と殆ど差異がなくなる。また、色座標ａ＊値及びｂ＊値が±０．８以内であると、色調だけでなく目視において、従来品との色相の差異が明確に感じられるようになり、無彩色白色品として好適な色調となるので、より好ましい。なお、Ｌ＊ａ＊ｂ＊表色系色度はＪＩＳ  Ｚ  ８７３０に定義されているものを意味している。
【０００８】
また、本発明のガラスブロックで、平均可視光透過率が８０％を超えると、光拡散性が弱くなり、ギラツキが生じたり、プライバシーの保護に問題が生じたりする。一方、平均可視光透過率が２０％未満であると、ガラスブロックを透過する光量が低下し、採光性が損なわれる。本発明のガラスブロックとしては、平均可視光透過率が２０〜８０％の半透明であることが重要である。
【０００９】
さらに、本発明のガラスブロックは、意匠面のＸＹＺ表色系色度図におけるｘ値が０．３１４０〜０．３１７０及びｙ値が０．３３１０〜０．３３４０であることを特徴とする。
【００１０】
意匠面のＸＹＺ表色系色度図におけるｘ値が０．３１４０〜０．３１７０及びｙ値が０．３３１０〜０．３３４０であると、目視において従来品との色調の差異に加えて色相の差異も明確に感じられるものになるので、より好ましい。このようなＸＹＺ表色系色度を有するガラスブロックは、従来にない新たな無彩色白色品として好適な色調となる。なお、ＸＹＺ表色系色度は、ＪＩＳ  Ｚ  ８７０１に定義されているものを意味している。
【００１１】
また、本発明のガラスブロックは、乳白ガラスは酸化物換算表示のＣｒ2Ｏ3の含有量が６．５ｐｐｍ以下であることを特徴とするものである。
【００１２】
乳白ガラスで酸化物換算表示のＣｒ2Ｏ3の含有量が６．５ｐｐｍを超えると、従来品と同等以下の白色度の低い緑味を帯びた乳白色のガラスブロックとなる。本発明のガラスブロックでは、ガラス原料を選択することにより、乳白ガラス中のＣｒ2Ｏ3の含有量を６．５ｐｐｍ以下に制御することで、ガラスマトリックス中に析出する微細な結晶粒子、または分相粒子及び透明ガラス部位による乳白ガラス表面のＬ＊ａ＊ｂ＊表色系色度における色座標ａ＊値及びｂ＊値が、従来の乳白ガラスからなるガラスブロックとは異なる範囲となり、かつ従来品よりも白色度Ｌ＊値が高い乳白色のガラスブロックとすることができる。
【００１３】
また、本発明のガラスブロックは、乳白ガラスがガラスマトリックス中に結晶粒子または分相粒子が析出しているものであることを特徴とする。
【００１４】
本発明で、ガラスマトリックス中に結晶粒子または分相粒子が析出している乳白ガラスを採用することで、入射光を散乱する微細な微細粒子をガラスブロック中に均質に析出・分布させることができる。ガラスマトリックス中に微細な結晶粒子、あるいは分相粒子が析出している乳白ガラスとしては、ＳｉＯ2−Ａｌ2Ｏ3−Ｂ2Ｏ3−Ｎａ2Ｏ系などの結晶性ガラスが適している。
【００１５】
また、本発明のガラスブロックの形態としては、底面が透光面である有底無蓋の箱型形状を有する一対のガラス成形体が、互いの開放端縁で熔着一体化されてなる中空のガラスブロックが軽量で高い断熱性及び透光性の点から建築用として好ましく、底面が透光面である有底無蓋の箱型形状を有するガラス成形体やレンガ形状等も可能である。
【発明の効果】
【００１６】
本発明のガラスブロックによれば、肉厚を１０ｍｍとした場合に波長４００〜７００ｎｍにおける平均可視光透過率が２０〜８０％であり、標準光Ｄ65で１０度視野の測定条件による意匠面のＬ＊ａ＊ｂ＊表色系色度における白色度Ｌ＊値が６５．５以上で、且つａ＊値及びｂ＊値が±１．０以内である半透光性の乳白ガラスからなるので、従来よりも白色度が高く高級感がある乳白ガラスからなるガラスブロックを提供することができる。
【００１７】
また、本発明のガラスブロックは、意匠面のＸＹＺ表色系色度図におけるｘ値が０．３１４０〜０．３１７０及びｙ値が０．３３１０〜０．３３４０であるので、従来にない新たな無彩色白色品として好適な色調の白色度が高い乳白ガラスからなるガラスブロックを提供することができる。
【００１８】
さらに、本発明のガラスブロックは、乳白ガラスは酸化物換算表示のＣｒ2Ｏ3の含有量が６．５ｐｐｍ以下であるので、従来よりも白色度の高い乳白ガラスからなるガラスブロックを安定して得ることができる。
【発明を実施するための最良の形態】
【００１９】
以下に、実施例を用いて本発明の乳白ガラスからなるガラスブロックについて詳細に説明する。
【実施例】
【００２０】
図１は、本発明に係る実施例の乳白ガラスからなるガラスブロック１の説明図である。図中、１ａは中空体、１ｂは意匠面、１ｃは額縁をそれぞれ示している。
【００２１】
実施例の乳白ガラスからなるガラスブロック１は、酸化物換算表示の質量百分率表示でＳｉＯ2  ６６％、Ａｌ2Ｏ3  ８．６％、Ｂ2Ｏ3  ２．５％、ＢａＯ  １．６％、ＺｎＯ  ２．４％、Ｎａ2Ｏ  １８．１％、ＳＯ3  ０．４％、Ｆｅ2Ｏ  ０．４％であるガラス組成を有し、ガラス原料の天然珪砂から磁力選鋼法によりクロマイトを除去した珪砂を使用することで不純物としての酸化物換算表示のＣｒ2Ｏ3含有量が６．５ｐｐｍ以下の２ｐｐｍであり、成型時に主結晶として硫酸ナトリウム結晶及び硫化ナトリウム結晶を析出した乳白ガラスを使用して、金型を使用したプレス成型により有底無蓋のガラス成形体を得る。この一対のガラス成形体の開口部をバーナーで融着することで、寸法１４５ｍｍ×１４５ｍｍ×９５ｍｍの中空体１ａを形成してガラスブロック１を作製した。このガラスブロック１の平均可視光透過率は、ガラス肉厚ｔを１０ｍｍとしたときの波長４００〜７００ｎｍにおいて６０％であった。また、ガラスブロック１０の標準光Ｄ65で１０度視野の測定条件による意匠面１ｂのＬ＊ａ＊ｂ＊表色系色度のＬ＊値は６８．０、色座標ａ＊値は−０．１３、ｂ＊値は０．５５であった。さらに、意匠面１ｂのＸＹＺ表色系色度図におけるｘ値が０．３１５５及びｙ値が０．３３２９である。
【００２２】
比較例として、不純物としてのＣｒ2Ｏ3の含有量が８ｐｐｍである乳白ガラスを使用して、寸法１４５ｍｍ×１４５ｍｍ×９５ｍｍの従来のガラスブロックを作製した。比較例のガラスブロックは、ガラス肉厚を１０ｍｍとしたときの波長４００〜７００ｎｍにおける平均可視光透過率は５５％であった。また、ガラスブロックの意匠面のＬ＊ａ＊ｂ＊表色系色度のＬ＊値は６３．２、色座標ａ＊値は−１．０２、ｂ＊値は０．４０であった。さらに、意匠面のＸＹＺ表色系色度図におけるｘ値が０．３１２５及びｙ値が０．３３２０であり、緑味を帯びた乳白色を呈するものであった。
【００２３】
このように、実施例の乳白ガラスからなるガラスブロック１０は、従来の乳白ガラスブロックに対して、白色度Ｌ＊値は６５．５以上の６８．０で従来品よりも４．８高く、且つａ＊値及びｂ＊の値が±１．０以内のａ＊値が−０．１３及びｂ＊値が０．５５という優れた値である従来にない高級感のある白色を呈するものである。
【００２４】
波長４００〜７００ｎｍの範囲における平均可視光透過率は、光学研磨された２０×２０×１０ｍｍの試料を作製し、分光光度計（株式会社島津製作所製  ＵＶ２５００ＰＣ）で測定した。また、ガラスブロックの白色度Ｌ＊値及びａ＊値、ｂ＊値は測色計（ＪＵＫＩ株式会社製ＪＰ７２００Ｆ）にて求め、同時にＸＹＺ表色系色度におけるｘ値及びｙ値を求めた。
【産業上の利用可能性】
【００２５】
本発明の技術は、ガラスブロックのみならず、壁材・床材等にも適用が可能である。
【図面の簡単な説明】
【００２６】
【図１】本発明に係る実施例の説明図であって、（Ａ）は斜視図、（Ｂ）は側面図。
【符号の説明】
【００２７】
１    ガラスブロック
１ａ    中空体
１ｂ    意匠面
１ｃ    額縁
【図１】
2008223411.tif 000003